(57)【特許請求の範囲】
【請求項１】
４３０ｎｍ以上に発光ピーク波長を有する窒化ガリウム系化合物半導体の発光素子と、該発光素子が載置される成形体とを有し、前記成形体は、（Ａ）トリアジン誘導体エポキシ樹脂と酸無水物とをエポキシ基当量／酸無水物基当量０．６〜２．０の割合で反応させて得られる反応物、（Ｂ）ウィスカー、（Ｃ）反射部材として、二酸化チタン又は酸化亜鉛、（Ｄ）無機充填剤、（Ｅ）硬化触媒を含有し、上記の（Ｂ）ウィスカーは、平均繊維径が０．０５〜１００μｍ、及び平均繊維長／平均繊維径の比（アスペクト比）が２／１〜３００／１であり、チタン酸カリウム，珪酸カルシウム，珪酸ガラス，及びホウ酸アルミニウムの群から選ばれる１種又は２種以上の単結晶繊維であり、且つ、その配合量が組成物全体の０．００１〜３０質量％とする熱硬化性エポキシ樹脂組成物の硬化物からなると共に、前記成形体は、底面と側面を持つ凹部を有しており、前記凹部の底面は前記発光素子が載置される発光装置。
【請求項２】
反射部材（Ｃ）の充填量が組成物全体の２〜８０質量％である請求項１記載の発光装置。
【請求項３】
トリアジン誘導体エポキシ樹脂と酸無水物との反応を、酸化防止剤の存在下で行うようにした請求項１又は２に記載の発光装置。
【請求項４】
トリアジン誘導体エポキシ樹脂と酸無水物との反応を、硬化触媒又は硬化触媒と酸化防止剤との存在下で行うようにした請求項１又は２に記載の発光装置。
【請求項５】
前記熱硬化性エポキシ樹脂組成物が、更に（Ｆ）シリコーンパウダーを含有する請求項１乃至４のいずれか１項に記載の発光装置。
【請求項６】
前記成形体は、４３０ｎｍ以上の反射率が７０％以上である請求項１乃至５のいずれか１項に記載の発光装置。
【請求項７】
前記発光素子はケイ素含有樹脂を有する封止部材で封止されている請求項１乃至６のいずれか１項に記載の発光装置。
【請求項８】
更に、リードを具備する請求項１乃至７のいずれか１項に記載の発光装置。
【請求項９】
（Ａ）トリアジン誘導体エポキシ樹脂と酸無水物とをエポキシ基当量／酸無水物基当量０．６〜２．０の割合で反応させて得られる反応物に、（Ｂ）ウィスカー、（Ｃ）反射部材として、二酸化チタン又は酸化亜鉛、（Ｄ）無機充填剤及び（Ｅ）硬化触媒を混合し、その際、上記の（Ｂ）ウィスカーとして、平均繊維径が０．０５〜１００μｍ、及び平均繊維長／平均繊維径の比（アスペクト比）が２／１〜３００／１であり、チタン酸カリウム，珪酸カルシウム，珪酸ガラス，及びホウ酸アルミニウムの群から選ばれる１種又は２種以上の単結晶繊維を採用し、且つ、その配合量を上記の組成物全体の０．００１〜３０質量％とする第１の工程と、
金型内にリードを配置して前記第１の工程で得られる熱硬化性エポキシ樹脂組成物をトランスファ・モールド工程により成形し、底面と側面を持つ凹部を形成するようにした第２の工程と、
前記第２の工程で成形される熱硬化性エポキシ樹脂組成物の硬化物の凹部の底面及び前記リード上に、発光素子を載置する第３の工程と
を有する発光装置の製造方法。
【請求項１０】
トリアジン誘導体エポキシ樹脂と酸無水物との反応を、酸化防止剤の存在下で行うようにした請求項９に記載の発光装置の製造方法。
【請求項１１】
トリアジン誘導体エポキシ樹脂と酸無水物との反応を、硬化触媒又は硬化触媒と酸化防止剤との存在下で行うと共に、硬化触媒の配合を前記反応物として行うようにした請求項９に記載の発光装置の製造方法。
【請求項１２】
前記第１工程において、更に（Ｆ）シリコーンパウダーを（Ａ）〜（Ｅ）成分と共に混合するようにした請求項９乃至１１のいずれか１項に記載の発光装置の製造方法。
【請求項１３】
（Ａ）トリアジン誘導体エポキシ樹脂と酸無水物とをエポキシ基当量／酸無水物基当量０．６〜２．０の割合で反応させて得られる反応物、（Ｂ）ウィスカー、（Ｃ）反射部材として、二酸化チタン又は酸化亜鉛、（Ｄ）無機充填剤、（Ｅ）硬化触媒を含有し、上記の（Ｂ）ウィスカーは、平均繊維径が０．０５〜１００μｍ、及び平均繊維長／平均繊維径の比（アスペクト比）が２／１〜３００／１であり、チタン酸カリウム，珪酸カルシウム，珪酸ガラス，及びホウ酸アルミニウムの群から選ばれる１種又は２種以上の単結晶繊維であり、且つ、その配合量が組成物全体の０．００１〜３０質量％とする熱硬化性エポキシ樹脂組成物の硬化物にて形成され、且つ底面と側面を持つ凹部を有する発光装置用成形体。
【請求項１４】
熱硬化性エポキシ樹脂組成物が、更に（Ｆ）シリコーンパウダーを含有する請求項１３に記載の発光装置用成形体。
【請求項１５】
熱硬化性エポキシ樹脂組成物が、更に（Ｇ）酸化防止剤を含有する請求項１３又は１４に記載の発光装置用成形体。
【発明の詳細な説明】
【技術分野】
【０００１】
本発明は、照明器具、ディスプレイ、携帯電話のバックライト、動画照明補助光源、その他の一般的民生用光源などに用いられる発光装置及びその製造方法並びに発光装置用成形体に関する。
【背景技術】
【０００２】
発光素子を用いた表面実装型発光装置は、小型で電力効率が良く、鮮やかな色の発光をする。また、この発光素子は半導体素子であるため球切れなどの心配がない。更に初期駆動特性が優れ、振動やオン・オフ点灯の繰り返しに強いという特徴を有する。このような優れた特性を有するため、発光ダイオード（ＬＥＤ）、レーザーダイオード（ＬＤ）などの発光素子を用いる発光装置は、各種の光源として利用されている。近年、発光素子の高出力化が急速に進んでいる。
この表面実装型発光装置は、量産性の良さから一般に液晶ポリマー、ＰＰＳ（ポリフェニレンサルファイド）、ナイロン等の熱可塑性樹脂を成形体に用いる場合が多い。
一方、発光素子を水分や埃等から保護するための封止部材は、エポキシ樹脂が使用されている（例えば、特許文献１：特許第３５１２７３２号公報、特許文献２：特開２００１−２３４０３２号公報、特許文献３：特開２００２−３０２５３３号公報参照）。
また、発光素子の高出力化に伴い、シリコーン樹脂が使用されている。
【０００３】
しかしながら、従来の表面実装型発光装置の成形体に用いられる熱可塑性樹脂は耐熱性に優れるものの、分子内に芳香族成分を有するため耐光性に乏しい。また、分子末端に接着性を向上させる水酸基等を有しないため、リードや封止部材との密着性が乏しい。特にシリコーン樹脂を用いる封止部材は、エポキシ樹脂を用いる封止部材に比べ、熱可塑性樹脂を用いる成形体との密着性が大幅に低下するため、長期信頼性に乏しい。
エポキシ樹脂は封止部材として使用されているが、成形し難いこと等からリードフレームタイプの表面実装型の成形体としては使用されていない。
また、赤色を発光する発光素子よりも青色を発光する窒化ガリウム系化合物半導体の発光素子の方が高出力であり、発熱量も大きい。そのため、青色に発光する発光素子を使用した場合に成形体の劣化が問題となってくる。
【０００４】
また、特許第２６５６３３６号公報（特許文献４）には、封止樹脂が、エポキシ樹脂、硬化剤及び硬化促進剤を構成成分とするＢステージ状の光半導体封止用エポキシ樹脂組成物であって、上記構成成分が分子レベルで均一に混合されている樹脂組成物の硬化体で構成されていることを特徴とする光半導体装置が記載されており、この場合、エポキシ樹脂としては、ビスフェノールＡ型エポキシ樹脂又はビスフェノールＦ型エポキシ樹脂が主として用いられ、トリグリシジルイソシアネート等を使用し得ることも記載されているが、トリグリシジルイソシアネートは、実施例においてビスフェノール型エポキシ樹脂に少量添加使用されているもので、本発明者らの検討によれば、このＢステージ状半導体封止用エポキシ樹脂組成物は、特に高温・長時間の放置で黄変するという問題がある。
【０００５】
また、いずれにしてもこの特許第２６５６３３６号公報（特許文献４）には、
「上記光半導体封止用エポキシ樹脂組成物は、特にコンパクトデイスクの受光素子封止材料あるいは固体撮像素子であるラインセンサー，エリアセンサーの封止材料に好適に用いることができる。そして、このような光半導体封止用エポキシ樹脂組成物を用い、例えば固体撮像素子等の受光素子を樹脂封止してなる光半導体装置は、形成画像に、樹脂の光学むらに起因する縞模様や封止樹脂中の異物に起因する黒点が現れることのない高性能品であり、樹脂封止品でありながら、セラミツクパツケージ品と同等かそれ以上の性能を発揮する。」
と記載されているように、その封止樹脂は受光素子に用いられるものであって、発光素子を封止するものではない。
【０００６】
この場合、発光素子封止用エポキシ樹脂組成物におけるトリアジン誘導体エポキシ樹脂の使用については、特開２０００−１９６１５１号公報（特許文献５）、特開２００３−２２４３０５号公報（特許文献６）、特開２００５−３０６９５２号公報（特許文献７）に記載があるが、これらは、いずれもトリアジン誘導体エポキシ樹脂と酸無水物とを反応させて得られた固形物を用いたものではない。
【０００７】
なお、本発明に関連する公知文献としては、上記の公報に加えて、下記特許文献８，９及び非特許文献１が挙げられる。
【特許文献１】特許第３５１２７３２号公報
【特許文献２】特開２００１−２３４０３２号公報
【特許文献３】特開２００２−３０２５３３号公報
【特許文献４】特許第２６５６３３６号公報
【特許文献５】特開２０００−１９６１５１号公報
【特許文献６】特開２００３−２２４３０５号公報
【特許文献７】特開２００５−３０６９５２号公報
【特許文献８】特開２００５−２５９９７２号公報
【特許文献９】特開２００６−１５６７０４号公報
【非特許文献１】エレクトロニクス実装技術２００４．４の特集
【発明の開示】
【発明が解決しようとする課題】
【０００８】
本出願人は、上記の従来技術に鑑み、先に、耐熱性、耐光性に優れた成形体（パッケージ）を用いた発光装置を提案した（ＰＣＴ／ＪＰ２００６／３１４９７０）が、更にこのパッケージからの封止樹脂の耐剥離性を向上させることが望まれた。
【０００９】
従って、本発明は、耐熱性、耐光性に優れた成形体（パッケージ）からの封止樹脂の剥離を抑え、長期的に安定した発光装置及びその製造方法を提供することを目的とする。更に、本発明は、発光装置用成形体を提供することを他の目的とする。
【課題を解決するための手段】
【００１０】
上記の問題点を解決すべく、本発明者らは鋭意検討を重ねた結果、本発明を完成するに到った。
本発明は、４３０ｎｍ以上に発光ピーク波長を有する窒化ガリウム系化合物半導体の発光素子と、該発光素子が載置される、トリアジン誘導体エポキシ樹脂と酸無水物とをエポキシ基当量／酸無水物基当量０．６〜２．０の割合で反応させて得られる反応物及びウィスカーを含む熱硬化性エポキシ樹脂組成物の硬化物を用いる成形体とを有する発光装置に関する。これにより窒化ガリウム系化合物半導体の発光素子を使用した場合でも、耐熱性、耐光性に優れた発光装置を提供することができる。
【００１１】
また、ウィスカーを成形体中に含有させることで、以下のような効果を発揮する。即ち、発光素子が載置されるパッケージ（成形体）を形成する第１の樹脂に対し、封止樹脂として第２の樹脂を用いて封止を行う場合、ウィスカーを配合することで、パッケージの表面に、ウィスカー先端のミクロな突起物が形成される。その表面のミクロな突起物が第２の樹脂を物理的に固定させる効果が得られ、第２の樹脂の剥離を抑えることができる。
【００１２】
更に、発光装置は、従来のトランジスターのような単純形状の半導体装置と異なり、発光面を有するため、パッケージが複雑形状である。応力の集中しやすい部分ができやすいので、従来の半導体装置より、構造的にパッケージ強度が低い。そのため、発光装置のパッケージは、実装基板に発光装置をハンダ実装するとき、また、発光装置の発光時といった、熱膨張収縮で応力が発生するとき、パッケージにクラックが発生しやすい。しかし、ウィスカーの配合により樹脂の強度が改善され、高温、加熱冷却時でも、パッケージのクラック発生が抑えられる。
【００１３】
また、本発明において、前記熱硬化性エポキシ樹脂組成物には、シリコーンパウダーを配合することが好ましい。即ち、前記第２の樹脂がシリコーン樹脂であると、線膨張率が大きく、熱膨張収縮が大きく、剥離しやすい。そこで、第１の樹脂に、線膨張率の大きいシリコーンパウダーを配合することで第１の樹脂の熱膨張を大きくし、第２の樹脂との熱膨張収縮の差を小さくすることで、剥離を抑えることができる。また、ウィスカーを配合することで、上述したようにパッケージの表面にウィスカー先端のミクロな突起物が形成されてこれが第２の樹脂を物理的に固定させ、第２の樹脂の剥離を効果的に防止し得る。
更に、シリコーンパウダーの配合によっても、樹脂の強度が改善され、パッケージのクラック発生の抑制からも有効である。
【００１４】
しかも、封止樹脂としての第２の樹脂がシリコーン樹脂の場合、線膨張率が大きい。実装基板に発光装置をハンダ実装するとき、また、発光装置の発光時といった、熱膨張収縮加熱冷却時は、シリコーン樹脂が大きく膨張収縮し、パッケージに大きな応力が発生する。このとき、パッケージクラック、パッケージとリードフレーム（Ｌ／Ｆ）の剥離が起きやすい。しかし、本発明では、ウィスカーの配合、好ましくはウィスカーに加えてシリコーンパウダーの配合により、ウィスカーによる高温時の強度、シリコーンパウダーによる応力緩和により、樹脂強度が改善され、シリコーン樹脂が原因のパッケージのクラック、剥離が抑えられる。
【００１５】
前記成形体は、（Ａ）前記トリアジン誘導体エポキシ樹脂と酸無水物とをエポキシ基当量／酸無水物基当量０．６〜２．０の割合で反応させて得られる反応物、（Ｂ）ウィスカー、（Ｃ）反射部材、（Ｄ）無機充填剤、（Ｅ）硬化触媒を含有する熱硬化性エポキシ樹脂組成物の硬化物であることが好ましい。この場合、この熱硬化性エポキシ樹脂組成物は、更に（Ｆ）シリコーンパウダーを配合することが好ましく、また、（Ｇ）酸化防止剤を使用することが好ましい。
【００１６】
前記成形体は、硬化性に優れ、耐熱性、耐光性、封止樹脂に対する耐剥離性に優れると共に、良好な強度を有し、特に前記（Ａ）成分の使用により曲げ強度を高めることができる。
【００１７】
この場合、前記熱硬化性エポキシ樹脂組成物は、トリアジン誘導体エポキシ樹脂と酸無水物とをエポキシ基当量／酸無水物基当量０．６〜２．０の割合で反応させる際、トリアジン誘導体エポキシ樹脂と酸無水物との反応を、酸化防止剤の存在下で行うようにすること、又は、トリアジン誘導体エポキシ樹脂と酸無水物との反応を、硬化触媒又は硬化触媒と酸化防止剤との存在下で行うようにすることが好ましい。
【００１８】
前記成形体は、４３０ｎｍ以上の反射率が７０％以上であることが好ましい。これにより発光素子からの放射効率の高い発光装置を提供することができる。
前記成形体は、底面と側面を持つ凹部を有しており、前記凹部の底面は前記発光素子が載置されており、ケイ素含有樹脂を有する封止部材で封止することが好ましい。成形体との密着性が大幅に向上するからである。
【００１９】
本発明は、（Ａ）トリアジン誘導体エポキシ樹脂と酸無水物とをエポキシ基当量／酸無水物基当量０．６〜２．０の割合で反応させて得られる反応物に、（Ｂ）ウィスカー、（Ｃ）反射部材、（Ｄ）無機充填剤及び（Ｅ）硬化触媒を混合する第１の工程と、
金型内にリードを配置して前記第１の工程で得られる熱硬化性エポキシ樹脂組成物をトランスファ・モールド工程により成形する第２の工程と、
前記第２の工程で成形される熱硬化性エポキシ樹脂組成物の硬化物の前記リード上に発光素子を載置する第３の工程と
を有する発光装置の製造方法に関する。これにより、簡易に熱硬化性エポキシ樹脂組成物の硬化物の成形体を用いる発光装置を提供することができる。この場合、トリアジン誘導体エポキシ樹脂と酸無水物との反応を、酸化防止剤の存在下で行うようにすること、又はトリアジン誘導体エポキシ樹脂と酸無水物との反応を、硬化触媒又は硬化触媒と酸化防止剤との存在下で行うと共に、硬化触媒の配合を前記反応物として行うようにすることができる。また、上述したように、前記第１工程において、更に（Ｆ）シリコーンパウダーを（Ａ）〜（Ｅ）成分と共に混合、配合することが好ましい。
【００２０】
本発明は、（Ａ）トリアジン誘導体エポキシ樹脂と酸無水物とをエポキシ基当量／酸無水物基当量０．６〜２．０の割合で反応させて得られる反応物、（Ｂ）ウィスカー、（Ｃ）反射部材、（Ｄ）無機充填剤、（Ｅ）硬化触媒、好ましくはこれらに加えて（Ｆ）シリコーンパウダーや（Ｇ）酸化防止剤を含有する熱硬化性エポキシ樹脂組成物の硬化物にて形成される発光装置用成形体に関する。これにより耐熱性、耐光性に優れた成形体を提供することができる。
なお、本発明において、フォトカプラーは包含されず、除外される。
【発明の効果】
【００２１】
本発明に係る発光装置は、耐熱性、耐光性及び密着性に優れており、しかも封止樹脂の剥離が抑えられ、高出力でも長期的に安定した出力を発揮できる。発光素子を載置する成形体は、硬化性に優れ、良好な強度を有すると共に、長期間にわたり耐熱性、耐光性及び密着性を保持する。
【発明を実施するための最良の形態】
【００２２】
以下、本発明に係る発光装置、成形体及びそれらの製造方法を、実施の形態及び実施例を用いて説明する。但し、本発明は、この実施の形態及び実施例に限定されない。実施の形態に係る表面実装型発光装置について図面を用いて説明する。図１は、本発明の一実施の形態に係る表面実装型発光装置を示す概略断面図である。図２は、同実施の形態に係る表面実装型発光装置を示す概略平面図である。図１は、図２のＩ−Ｉの概略断面図である。
【００２３】
発光装置１００は、４３０ｎｍ以上に発光ピーク波長を有する窒化ガリウム系化合物半導体の発光素子１０と、発光素子１０を載置する成形体４０とを有する。成形体４０は、後述する熱硬化性エポキシ樹脂組成物の硬化物を用いることが好ましい。成形体４０は第１のリード２０と第２のリード３０とを有している。成形体４０は底面と側面を持つ凹部を有しており、凹部の底面に発光素子１０を載置する。発光素子１０は一対の正負の電極を有しており、その一対の正負の電極は第１のリード２０及び第２のリード３０とワイヤ６０を介して電気的に接続している。発光素子１０は封止部材５０により封止している。封止部材５０はトリアジン誘導体エポキシ樹脂を含むエポキシ樹脂、又は軟質もしくは硬質のシリコーン樹脂、硬質シリコーンレジン、エポキシ変性シリコーン樹脂、変成シリコーン樹脂から選ばれる１種又は２種以上のケイ素含有樹脂で封止することが好ましい。成形体４０との密着性を高めることができるからである。但し、その他のエポキシ樹脂、ウレタン樹脂で封止することもできる。封止部材５０は発光素子１０からの波長を変換するための蛍光体７０を含有している。また、金型等を使用して製造される、凹部を有する成形体４０は高い反射率を有するため、成形体４０の凹部の底面及び側面方向への光の透過を低減し、正面方向への光の放出を増大することができる。
【００２４】
成形体４０は、４３０ｎｍ以上に発光ピーク波長を有する発光素子１０を用いて、４３０ｎｍ以上の反射効率が高い成形体４０を用いている。そのため発光素子１０から出射される光の大部分は成形体４０に吸収されず、外部に放射されるため、発光素子１０からの放射効率が高い。逆に、反射率が低い成形体を使用した場合、発光素子１０から出射される光の大部分が成形体に吸収され、成形体の劣化が促進される。
【００２５】
（成形体）
成形体４０として、（Ａ）トリアジン誘導体エポキシ樹脂と酸無水物とをエポキシ基当量／酸無水物基当量０．６〜２．０の割合で反応させて得られる反応物、（Ｂ）ウィスカー、（Ｃ）反射部材、（Ｄ）無機充填剤、（Ｅ）硬化触媒、好ましくは更に（Ｆ）シリコーンパウダー、（Ｇ）酸化防止剤を含有する熱硬化性エポキシ樹脂組成物の硬化物を用いる。以下、各要素について説明する。
【００２６】
（Ａ）反応物
本発明に係る熱硬化性エポキシ樹脂組成物は、トリアジン誘導体エポキシ樹脂と酸無水物とを、エポキシ基当量／酸無水物基当量を０．６〜２．０の割合で反応させて得られた反応物を樹脂成分として使用する。
【００２７】
（Ａ−１）トリアジン誘導体エポキシ樹脂
本発明で用いられるトリアジン誘導体エポキシ樹脂は、これを酸無水物と特定の割合で反応させて得られる反応物を樹脂成分として含有することにより、熱硬化性エポキシ樹脂組成物の硬化物の黄変を抑制し、かつ経時劣化の少ない半導体発光装置を実現する。かかるトリアジン誘導体エポキシ樹脂としては、１，３，５−トリアジン核誘導体エポキシ樹脂であることが好ましい。特にイソシアヌレート環を有するエポキシ樹脂は、耐光性や電気絶縁性に優れており、１つのイソシアヌレート環に対して、２価の、より好ましくは３価のエポキシ基を有することが望ましい。具体的には、トリス（２，３−エポキシプロピル）イソシアヌレート、トリス（α−メチルグリシジル）イソシアヌレート、トリス（α−メチルグリシジル）イソシアヌレート等を用いることができる。
【００２８】
本発明で用いるトリアジン誘導体エポキシ樹脂の軟化点は９０〜１２５℃であることが好ましい。なお、本発明において、このトリアジン誘導体エポキシ樹脂としては、トリアジン環を水素化したものは包含しない。
【００２９】
（Ａ−２）酸無水物
本発明で用いられる（Ａ−２）成分の酸無水物は、硬化剤として作用するものであり、耐光性を与えるために非芳香族であり、かつ炭素炭素二重結合を有さないものが好ましく、例えば、ヘキサヒドロ無水フタル酸、メチルヘキサヒドロ無水フタル酸、トリアルキルテトラヒドロ無水フタル酸、水素化メチルナジック酸無水物などが挙げられ、これらの中でもメチルヘキサヒドロ無水フタル酸が好ましい。これらの酸無水物系硬化剤は、１種類を単独で使用してもよく、また２種類以上を併用してもよい。
【００３０】
酸無水物系硬化剤の配合量としては、酸無水物基１当量に対しトリアジン誘導体エポキシ樹脂のエポキシ基が０．６〜２．０当量、好ましくは１．０〜２．０当量、更に好ましくは１．２〜１．６当量となる量である。エポキシ基当量／酸無水物基当量が０．６当量未満では硬化不良が生じ、信頼性が低下する場合がある。また、２．０当量を超える量では未反応硬化剤が硬化物中に残り、得られる硬化物の耐湿性を悪化させる場合がある。
【００３１】
本発明においては、上記した（Ａ−１），（Ａ−２）成分、又は（Ａ−１），（Ａ−２）成分と後述する酸化防止剤を、予め７０〜１２０℃、好ましくは８０〜１１０℃にて４〜２０時間、好ましくは６〜１５時間、又は（Ａ−１），（Ａ−２）と後述する硬化触媒、又は（Ａ−１），（Ａ−２）とそれぞれ後述する酸化防止剤，硬化触媒を予め３０〜８０℃、好ましくは４０〜６０℃にて１０〜７２時間、好ましくは３６〜６０時間反応させて、軟化点が５０〜１００℃、好ましくは６０〜９０℃である固形物とし、これを粉砕して配合することが好ましい。反応させて得られる物質の軟化点が、５０℃未満では固形物とはならず、１００℃を超える温度では流動性が低下するおそれがある。
【００３２】
この場合、反応時間が短すぎると、高分子成分が少なくて固形物とならず、長すぎると、流動性が低下する場合が生じる。
【００３３】
ここで得られた反応物（反応固形物）は、（Ａ−１）成分のトリアジン誘導体エポキシ樹脂と（Ａ−２）成分の酸無水物との反応物のうち、ゲルパーミエーションクロマトグラフィー（ＧＰＣ）による分析において（但し、分析条件として試料濃度０．２％、注入量５０μｌを移動相ＴＨＦ１００％，流量１．０ｍｌ／ｍｉｎ．、温度４０℃の条件下、検出器ＲＩで測定）、分子量が１，５００を超える高分子量成分と、分子量３００〜１，５００までの中分子量成分と、モノマー成分とを含有し、高分子量成分が２０〜７０質量％、中分子量成分が１０〜６０質量％、モノマー成分が１０〜４０質量％であることが好ましい。
【００３４】
上記反応物は、（Ａ−１）成分としてトリグリシジルイソシアネートを用いた場合、下記式（１）で示される反応生成物を含有し、特に（Ａ−２）成分の酸無水物がメチルヘキサヒドロ無水フタル酸である場合、下記式（２）で示される反応生成物を含有する。
【００３５】
【化１】
0005608955.tif 000002
【００３６】
上記式中、Ｒは酸無水物残基、ｎが０〜２００、好ましくは０〜１００の範囲の任意のものを含み、平均分子量が５００〜１０万の成分であるが、本発明に係る反応物にあっては、上述した通り、分子量１，５００を超える高分子量成分を２０〜７０質量％、特に３０〜６０質量％、分子量が３００〜１，５００の中分子量成分を１０〜６０質量％、特に１０〜４０質量％、モノマー成分（未反応エポキシ樹脂及び酸無水物）を１０〜４０質量％、特に１５〜３０質量％含有することが好ましい。
【００３７】
（Ｂ）ウィスカー
本発明のエポキシ樹脂組成物には、（Ｂ）ウィスカー（無機物ウィスカー状繊維）を配合する。
（Ｂ）成分の無機物ウィスカー状繊維は、成形物の強度、靭性を高めるために配合するものである。無機物繊維には、ガラス繊維やホウ珪酸ガラス、ロックウールのような非晶質繊維、カーボン繊維やアルミナ繊維のような多結晶繊維、チタン酸カリウム、珪酸カルシウム、珪酸ガラス、ホウ酸アルミニウムのような単結晶繊維、更には硫酸マグネシウム、炭化珪素、窒化珪素等や金属繊維などが挙げられるが、本発明では、優れた高強度を得る点から、チタン酸カリウム，珪酸カルシウム，珪酸ガラス，及びホウ酸アルミニウムの群から選ばれる１種又は２種以上の単結晶繊維が採用される。
【００３８】
この場合は、無機物ウィスカー状繊維の平均繊維径は、通常０．０５〜１００μｍ、好ましくは０．０５〜５０μｍ、更に好ましくは０．１〜２０μｍであり、平均繊維長は、通常０．１〜１，０００μｍ、好ましくは１〜５００μｍ、より好ましくは２〜２５０μｍ、最も好ましくは５〜１００μｍ、特には１０〜３０μｍである。ウィスカーの平均繊維径が０．０５μｍに満たないと十分な強度、靭性が得られず、１００μｍを超えると表面の平滑性が悪くなる傾向がみられ、更には、ウィスカーの微視的な均一分散性が損なわれやすくなる傾向がある。また、平均繊維長が０．１μｍ未満である場合には剛性が低くなる傾向があり、１，０００μｍを超えると他成分と分散せず、十分な流動性が得られない場合がある。
【００３９】
また、無機物ウィスカー状繊維の平均繊維長／平均繊維径の比（アスペクト比）は、通常（２〜３００）／１、好ましくは（２〜１００）／１、より好ましくは（３〜５０）／１である。平均繊維長／平均繊維径の比が、２／１より小さいと、ウィスカーによるエポキシ樹脂組成物の強度向上効果が必ずしも十分ではなく、３００／１より大きいと、混練中のウィスカーの折れの問題や、得られるエポキシ樹脂組成物の強度のバラツキの問題が生じるおそれがある。
【００４０】
なお、本発明において、上記平均粒径、平均繊維長の測定は、顕微鏡法によるものである。
【００４１】
また、無機物ウィスカー状繊維の配合量は、組成物全体の０．００１〜３０質量％、好ましくは０．０１〜２０質量％である。配合量が組成物全体の０．００１質量％に満たないと十分な強度、靭性は得られず、３０質量％を超えると顕著に流動性が劣る場合がある。
【００４２】
（Ｃ）反射部材
本発明のエポキシ樹脂組成物には、反射部材を配合する。（Ｃ）成分の反射部材は、白色着色剤として、白色度を高めるために配合するものであり、反射部材としては二酸化チタンを用いることが好ましく、この二酸化チタンの単位格子はルチル型、アナタース型、ブルカイト型のどれでも構わない。また、平均粒径や形状も限定されないが、平均粒径は通常０．０５〜５．０μｍである。上記二酸化チタンは、樹脂や無機充填剤との相溶性、分散性を高めるため、ＡｌやＳｉなどの含水酸化物等で予め表面処理することができる。また、反射部材（白色着色剤）として、二酸化チタン以外にチタン酸カリウム、酸化ジルコン、硫化亜鉛、酸化亜鉛、酸化マグネシウム等を単独で又は二酸化チタンと併用して使用することもできる。
【００４３】
反射部材の充填量は、組成物全体の２〜８０質量％、特に５〜５０質量％が好ましい。２質量％未満では十分な白色度が得られない場合があり、８０質量％を超えると未充填やボイド等の成形性が低下する場合がある。
【００４４】
（Ｄ）無機充填剤
本発明のエポキシ樹脂組成物には、更に無機充填剤を配合する。配合される（Ｄ）成分の無機充填剤としては、通常エポキシ樹脂組成物に配合されるものを使用することができる。例えば、溶融シリカ、結晶性シリカ等のシリカ類、アルミナ、窒化珪素、窒化アルミニウム、ボロンナイトライド、ガラス繊維、三酸化アンチモン等が挙げられるが、上記した反射部材（白色着色剤）は除かれる。
【００４５】
これら無機充填剤の平均粒径や形状は特に限定されないが、平均粒径は通常５〜４０μｍである。
なお、平均粒径は、レーザー光回折法による粒度分布測定における質量平均値Ｄ50（又はメジアン径）として求めることができる。
【００４６】
上記無機充填剤は、樹脂と無機充填剤との結合強度を強くするため、シランカップリング剤、チタネートカップリング剤などのカップリング剤で予め表面処理したものを配合してもよい。
このようなカップリング剤としては、例えば、γ−グリシドキシプロピルトリメトキシシラン、γ−グリシドキシプロピルメチルジエトキシシラン、β−（３，４−エポキシシクロヘキシル）エチルトリメトキシシラン等のエポキシ官能性アルコキシシラン、Ｎ−β（アミノエチル）−γ−アミノプロピルトリメトキシシラン、γ−アミノプロピルトリエトキシシラン、Ｎ−フェニル−γ−アミノプロピルトリメトキシシラン等のアミノ官能性アルコキシシラン、γ−メルカプトプロピルトリメトキシシラン等のメルカプト官能性アルコキシシランなどを用いることが好ましい。なお、表面処理に用いるカップリング剤の配合量及び表面処理方法については特に制限されるものではない。
【００４７】
無機充填剤の充填量は、（Ａ−１）エポキシ樹脂と（Ａ−２）酸無水物の総量１００質量部に対し、２０〜７００質量部、特に５０〜４００質量部が好ましい。２０質量部未満では、十分な強度を得ることができないおそれがあり、７００質量部を超えると、増粘による未充填不良や柔軟性が失われることで、素子内の剥離等の不良が発生する場合がある。なお、この無機充填剤は、組成物全体の１０〜９０質量％、特に２０〜８０質量％の範囲で含有することが好ましい。
【００４８】
（Ｅ）硬化触媒
（Ｅ）成分の硬化触媒としては、エポキシ樹脂組成物の硬化触媒として公知のものが使用でき、特に限定されないが、第三級アミン類、イミダゾール類、それらの有機カルボン酸塩、有機カルボン酸金属塩、金属−有機キレート化合物、芳香族スルホニウム塩、有機ホスフィン化合物類、ホスホニウム化合物類等のリン系硬化触媒、これらの塩類等の１種又は２種以上を使用することができる。これらの中でも、イミダゾール類、リン系硬化触媒、例えば２−エチル−４−メチルイミダゾール又はメチル−トリブチルホスホニウム−ジメチルホスフェイト、第四級ホスホニウムブロマイドが更に好ましい。
【００４９】
硬化触媒の使用量は、組成物全体の０．０５〜５質量％、特に０．１〜２質量％の範囲内で配合することが好ましい。上記範囲を外れると、エポキシ樹脂組成物の硬化物の耐熱性及び耐湿性のバランスが悪くなるおそれがある。
また、エポキシ樹脂成分には、更に下記の成分を配合することができる。
【００５０】
（Ｆ）シリコーンパウダー
本発明のエポキシ樹脂組成物には、更に、（Ｆ）シリコーンパウダーを配合することが好ましい。このシリコーンパウダーの配合により、封止樹脂の熱膨張、熱収縮や外力による成形体に加わる応力を緩和することができる
【００５１】
（Ｆ）成分のシリコーンパウダーとしては、例えば、直鎖状のオルガノポリシロキサンを三次元架橋させてなるシリコーンゴムパウダー（特開昭６３−７７９４２号公報、特開平３−９３８３４号公報、特開平０４−１９８３２４号公報参照）、及びシリコーンゴムを粉末化したもの（米国特許第３８４３６０１号明細書、特開昭６２−２７０６６０号公報、特開昭５９−９６，１２２号公報参照）などが利用できる。更には、上記方法で得られたシリコーンゴムパウダーの表面を（Ｒ’ＳｉＯ3/2）n（Ｒ’は置換又は非置換の一価炭化水素基を表す）で表される三次元網目状に架橋した構造を持つポリオルガノシルセスキオキサン硬化物であるシリコーンレジンで被覆した構造のシリコーン複合パウダー（特開平７−１９６８１５号公報参照）などがあるが、本発明の（Ｆ）成分のシリコーンパウダーとしては、単一の材質のもののみ使用してもよいし、二種類以上の材質のシリコーンパウダーをブレンドして使用してもよいが、中でもシリコーンゴムパウダーの表面をシリコーンレジンで被覆した構造のシリコーン複合パウダーが好適である。
【００５２】
シリコーンパウダーの平均粒径は、０．０１〜５０μｍのものが好適であるが、更には０．０５〜３０μｍのものが好ましい。平均粒径が０．０５μｍ未満であると十分な靭性、低弾性が得られず、５０μｍより大きいと、強度の低下を招く場合がある。
なお、本発明において、平均粒径は、レーザー光回折散乱法により測定することができる。
【００５３】
かかるシリコーンパウダーとしては、トレフィルＥ−５００、トレフィルＥ−６００、トレフィルＥ−６０１、トレフィルＥ−８５０等がそれぞれ上記の商品名で東レ・ダウコーニング・シリコーン（株）から、また、ＫＭＰ−６００、ＫＭＰ−６０１、ＫＭＰ−６０２、ＫＭＰ−６０５等が信越化学工業（株）から市販されているものが使用できる。
【００５４】
また、シリコーンパウダーの配合量は、組成物全体の０．００１〜３０質量％、好ましくは０．００５〜２０質量％である。配合量が組成物全体の０．００１質量％に満たないと強靭性、低弾性の効果が得られず、３０質量％を超えると強度の低下を招く場合がある。
【００５５】
（Ｇ）酸化防止剤
本発明のエポキシ樹脂組成物には、必要により、酸化防止剤を配合することができる。
（Ｇ）成分の酸化防止剤としては、フェノール系、リン系、硫黄系酸化防止剤を使用でき、酸化防止剤の具体例としては、以下のような酸化防止剤が挙げられる。
【００５６】
フェノール系酸化防止剤としては、２，６−ジ−ｔ−ブチル−ｐ−クレゾール、ブチル化ヒドロキシアニソール、２，６−ジ−ｔ−ブチル−ｐ−エチルフェノール、ステアリル−β−（３，５−ジ−ｔ−ブチル−４−ヒドロキシフェニル）プロピオネート、２，２’−メチレンビス（４−メチル−６−ｔ−ブチルフェノール）、４，４’−ブチリデンビス（３−メチル−６−ｔ−ブチルフェノール）、３，９−ビス［１，１−ジメチル−２−｛β−（３−ｔ−ブチル−４−ヒドロキシ−５−メチルフェニル）プロピオニルオキシ｝エチル］２，４，８，１０−テトラオキサスピロ［５，５］ウンデカン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン等が挙げられ、中でも２，６−ジ−ｔ−ブチル−ｐ−クレゾールが好ましい。
【００５７】
リン系酸化防止剤としては、亜リン酸トリフェニル、亜リン酸ジフェニルアルキル、亜リン酸フェニルジアルキル、亜リン酸トリ（ノニルフェニル）、亜リン酸トリラウリル、亜リン酸トリオクタデシル、トリフェニルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ジ（２，４−ジ−ｔｅｒｔ−ブチルフェニル）ペンタエリトリトールジホスファイト、トリステアリルソルビトールトリホスファイト及びテトラキス（２，４−ジ−ｔｅｒｔ−ブチルフェニル）−４，４’−ビフェニルジホスホネート等が挙げられ、中でも亜リン酸トリフェニルが好ましい。
【００５８】
また、硫黄系酸化防止剤としては、ジラウリル−３，３’−チオジプロピオネート、ジミリスチル−３，３’−チオジプロピオネート、ジステアリル−３，３’−チオジプロピオネート等が挙げられる。
【００５９】
これらの酸化防止剤は、それぞれ単独で又は２種以上を組み合わせて使用できるが、リン系酸化防止剤単独又はフェノール系酸化防止剤とリン系酸化防止剤とを組み合わせて使用することが特に好ましい。この場合、フェノール系酸化防止剤とリン系酸化防止剤との使用割合は、質量比でフェノール系酸化防止剤：リン系酸化防止剤＝０：１００〜７０：３０、特に０：１００〜５０：５０とすることが好ましい。
【００６０】
酸化防止剤の配合量は、エポキシ樹脂組成物１００質量部に対して０．０１〜１０質量部、特に０．０３〜５質量部とすることが好ましい。配合量が少なすぎると十分な耐熱性が得られず、変色する場合があり、多すぎると硬化阻害を起こし、十分な硬化性、強度を得ることができない場合がある。
【００６１】
その他のエポキシ樹脂
また、本発明の組成物には、必要に応じて、（Ａ−１）成分以外のエポキシ樹脂を本発明の効果を損なわない範囲で一定量以下（特に、（Ａ−１）成分１００質量部に対して０〜４０質量部、特に５〜２０質量部）配合することができる。このエポキシ樹脂の例として、ビスフェノールＡ型エポキシ樹脂、ビスフェノールＦ型エポキシ樹脂、３，３’，５，５’−テトラメチル−４，４’−ビフェノール型エポキシ樹脂又は４，４’−ビフェノール型エポキシ樹脂のようなビフェノール型エポキシ樹脂、フェノールノボラック型エポキシ樹脂、クレゾールノボラック型エポキシ樹脂、ビスフェノールＡノボラック型エポキシ樹脂、ナフタレンジオール型エポキシ樹脂、トリスフェニロールメタン型エポキシ樹脂、テトラキスフェニロールエタン型エポキシ樹脂、及びフェノールジシクロペンタジエンノボラック型エポキシ樹脂の芳香環を水素化したエポキシ樹脂等が挙げられる。
また、その他のエポキシ樹脂の軟化点は７０〜１００℃であることが好ましい。
【００６２】
その他の添加剤
本発明のエポキシ樹脂組成物には、更に必要に応じて各種の添加剤を配合することができる。例えば、樹脂の性質を改善する目的で種々の熱可塑性樹脂、熱可塑性エラストマー、有機合成ゴム、脂肪酸エステル、グリセリン酸エステル等の内部離型剤、ハロゲントラップ剤等の添加剤を本発明の効果を損なわない範囲で添加配合することができる。
【００６３】
エポキシ樹脂組成物の調製方法
本発明のエポキシ樹脂組成物を調製する場合の方法としては、反応物として、予め（Ａ−１），（Ａ−２）成分、又は（Ａ−１），（Ａ−２），（Ｇ）成分を混合して、７０〜１２０℃、好ましくは８０〜１１０℃の温度範囲にて、又は、予め（Ａ−１），（Ａ−２），（Ｅ）成分、又は（Ａ−１），（Ａ−２），（Ｅ），（Ｇ）成分の各成分を混合して３０〜８０℃、好ましくは４０〜６０℃の温度範囲にて、無溶媒の加温可能な反応釜等の装置により均一に溶融混合し、混合物が常温で取扱うのに十分な軟化点、具体的には５０〜１００℃、より好ましくは６０〜９０℃になるまで増粘させたものを冷却して、固形化したものを使用する。
【００６４】
この場合、これら成分を混合する温度域としては、（Ａ−１），（Ａ−２）成分、又は（Ａ−１），（Ａ−２），（Ｇ）成分を混合する場合は７０〜１２０℃が適切であるが、より好ましくは８０〜１１０℃の範囲である。混合温度が７０℃未満では、室温で固形となるような混合物を得るためには温度が低すぎ、１２０℃を超える温度では、反応速度が速くなりすぎるため、期待した反応度で反応を停止することが難しくなってしまう。なお、（Ａ−１），（Ａ−２），（Ｆ）成分又は（Ａ−１），（Ａ−２），（Ｆ），（Ｇ）成分を混合する場合の温度は上記の通りであるが、混合温度が低すぎる場合、逆に高すぎる場合の不利は上記と同様である。
【００６５】
次に、この固形物（反応物）を粉砕した後、（Ｂ），（Ｃ），（Ｄ）成分、及び（Ｅ），（Ｇ）成分を上記固形物（反応物）の調製に用いない場合は（Ｅ）成分や必要により（Ｇ）成分の各成分、更に好ましくは（Ｆ）成分、その他の添加物を所定の組成比で配合し、これをミキサー等によって十分均一に混合した後、熱ロール、ニーダー、エクストルーダー等による溶融混合処理を行い、次いで冷却固化させ、適当な大きさに粉砕してエポキシ樹脂組成物の成形材料とすることができる。
【００６６】
このようにして得られる本発明の白色エポキシ樹脂組成物は、半導体・電子機器装置、特には発光素子を用いる成形体、あるいは発光素子、その他の半導体装置の封止材として有効に利用できるが、受光素子、及び発光素子と受光素子とが一体化されたフォトカプラーは除かれる。
この場合、成形の最も一般的な方法としては低圧トランスファ・モールド成形法が挙げられる。なお、本発明のエポキシ樹脂組成物の成形温度は１５０〜１８５℃で３０〜１８０秒行うことが望ましい。後硬化は１５０〜１９５℃で２〜２０時間行ってもよい。
【００６７】
（発光素子）
図１において、発光素子１０は、４３０ｎｍ以上に発光ピーク波長を持つものを使用する。この波長以上であれば成形体４０は高い反射率を示し、耐光性を有するからである。特に窒化ガリウム系化合物半導体を用いることが好ましい。従来のＰＰＳを用いた成型体に窒化ガリウム系化合物半導体の発光素子を載置した発光装置では、該成型体が該発光素子からの熱により劣化する問題を有している。窒化ガリウム系化合物半導体の発光素子はＧａＰ系、ＧａＡｓ系等の発光素子よりも電流投入時の発熱量が大きいためである。窒化ガリウム系化合物半導体の発光素子１０は基板上にＧａＮ、ＩｎＧａＮ、ＩｎＡｌＧａＮ等の半導体を発光層として形成させたものが用いられる。
【００６８】
（封止部材）
図１において、封止部材５０は、トリアジン誘導体エポキシ樹脂を含むエポキシ樹脂又はシリコーン樹脂に代表されるケイ素含有樹脂を用いることが好ましい。
トリアジン誘導体エポキシ樹脂を含むエポキシ樹脂を用いる封止部材５０は、成形体４０と同一系統の材質であるため、密着性を高めることができる。この場合、上記エポキシ樹脂としては、トリアジン誘導体エポキシ樹脂と酸無水物とをエポキシ基当量／酸無水物基当量０．６〜２．０の割合で反応させて得られるものを使用することができる。窒化ガリウム系化合物半導体の発光素子１０は、電流投入時に１００℃以上になるため、わずかではあるが封止部材５０と成形体４０は共に熱膨張する。そのため封止部材５０と成形体４０とを同一系統の部材を使用することにより熱膨張係数が近似したものとなり、封止部材５０と成形体４０との界面の剥離が生じ難い。
【００６９】
ケイ素含有樹脂を用いる封止部材の多くは熱可塑性樹脂を用いる従来の成形体と密着性が劣る傾向があるが、成形体４０を本発明のエポキシ樹脂組成物とすることにより密着性を高めることができる。窒化ガリウム系化合物半導体の発光素子１０は、電流投入時に発光エネルギーの高い青色光を発するため発光素子１０と直に接している封止部材は最も劣化しやすいが、シリコーン樹脂に代表されるケイ素含有樹脂を封止部材とすることにより劣化速度を最小とすることができる。同様に、成形体４０の表面、即ち、封止部材５０との接着界面も光により劣化し、剥離が発生しやすいが、耐光性に優れたケイ素含有樹脂よりなる封止部材と本発明のエポキシ樹脂組成物よりなる成形体の接着界面は破壊され難い。
【００７０】
（蛍光体）
蛍光体７０は発光素子１０からの光を吸収し、異なる波長の光に波長変換するものであればよい。例えば、Ｙ3Ａｌ5Ｏ12：Ｃｅ、（Ｙ，Ｇｄ）3Ａｌ5Ｏ12：Ｃｅ、Ｙ3（Ａｌ，Ｇａ）5Ｏ12：Ｃｅ等で表されるＣｅ等のランタノイド系元素で主に賦活される希土類系アルミン酸塩蛍光体等を用いることができる。
【実施例】
【００７１】
以下、実施例及び比較例を示し、本発明を具体的に説明するが、本発明は下記の実施例に制限されるものではない。
【００７２】
＜実施例、比較例＞
白色エポキシ樹脂組成物
エポキシ樹脂９質量部、酸無水物１４質量部、酸化防止剤０．１質量部を予め反応釜により、８０℃にて５時間溶融混合し、冷却して固化させた後、粉砕した。これに下記（Ｂ），（Ｆ）成分を表１に示す割合となるように配合すると共に、（Ｃ）成分を６質量部、（Ｄ）成分を７０質量部、（Ｅ）成分を０．１質量部配合し、熱２本ロールにて均一に溶融混合し、冷却、粉砕して発光装置用の成形体である白色エポキシ樹脂組成物の硬化物を得た。使用した原材料を下記に示す。
【００７３】
（Ａ）エポキシ樹脂
（Ａ）トリアジン誘導体エポキシ樹脂
トリス（２，３−エポキシプロピル）イソシアネート（ＴＥＰＩＣ−Ｓ：日産化学工業（株）製商品名、エポキシ当量１００）
（Ｂ）酸無水物
非炭素炭素二重結合酸無水物；メチルヘキサヒドロ無水フタル酸（リカシッドＭＨ：新日本理化（株）製商品名）
（Ｂ）ウィスカー
（Ｂ−１）チタン酸カリウム（ティスモＤ：大塚化学（株）製商品名、線径０．５μｍ、長さ１５μｍ、アスペクト比３０）
（Ｂ−２）珪酸カルシウム（ＫＨ−３０：関西マテック（株）製商品名、線径１５μｍ、長さ１００μｍ、アスペクト比７）
（Ｂ−３）珪酸ガラス（ＲＥＶ−９：ＮＳＧ  Ｖｅｔｏｒｏｔｅｘ（株）製商品名、線径１３μｍ、長さ３５μｍ、アスペクト比３）
（Ｂ−４）ホウ酸アルミニウム（アルボレックスＹＳ２Ｂ：四国化成工業（株）製商品名、線径１μｍ、長さ２０μｍ、アスペクト比２０）
（Ｃ）反射部材
二酸化チタン；ルチル型（Ｒ−４５Ｍ：堺化学工業（株）製商品名）
（Ｄ）無機充填剤；破砕溶融シリカ（（株）龍森製商品名）
（Ｅ）硬化触媒
リン系硬化触媒；第四級ホスホニウムブロマイド（Ｕ−ＣＡＴ５００３；サンアプロ（株）製商品名）
（Ｆ）シリコーンパウダー、
（Ｆ−１）シリコーンレジンで被覆したシリコーン複合パウダー（ＫＭＰ−６０５；信越化学工業（株）製商品名、平均粒径２μｍ）
（Ｆ−２）シリコーンパウダー（トレフィルＥ−５００；東レ・ダウコーニング（株）製商品名、平均粒径３μｍ）
（Ｇ）酸化防止剤
リン系酸化防止剤；亜リン酸トリフェニル（和光純薬（株）製商品名）
【００７４】
発光装置の作製
銅合金よりなるリードフレームに上記エポキシ樹脂組成物よりなる成形体をトランスファ・モールド工程により成形した。成形体は、底面と側面を持つ凹部を有する。ＩｎＧａｎを発光層とするサファイヤ基板からなる青色発光の発光素子はエポキシ樹脂接着剤を用いて載置した。発光素子とリードフレームとは直径３０μｍの金線ワイヤを用いて電気的接続を行った。発光素子が底面に載置されている凹部を有する成形体に封止部材を滴下した。封止部材は、シリコーン樹脂１００質量部に対しＹＡＧ蛍光体３０質量部と酸化珪素よりなる光拡散剤５質量部を含むものを使用し、室温から１５０℃まで３時間かけ昇温し、１５０℃で５時間硬化させた。最後にリードフレームより切り出しを行い、白色発光の発光装置を得た。
【００７５】
得られた発光装置について、下記方法で封止樹脂の剥離性、パッケージのクラックの有無、成形性を評価した。結果を表１に示す。
（封止樹脂の剥離性）
８５℃で５００時間通電後、顕微鏡で成形体と封止樹脂間の剥離を確認した。剥離は、成形体と封止樹脂との界面に少なくとも一部が剥離した部分があれば剥離したものとした。表１中、剥離したものを「×」、剥離しなかったものを「○」で示した。
（パッケージのクラック）
発光装置を３０℃，７０％ＲＨで１６８時間吸湿後、加熱温度２６０℃，加熱時間１０秒でリフロー炉で加熱した。これを５回繰り返し行った。そのとき、パッケージにクラックが発生していないかを確認した。パッケージの一部にでもクラックが発生していれば、クラック有りとした。表１中、クラックがあったものを「×」、実用上使用可能であるが、マイクロクラックがあったものを「△」、クラックがなかったものを「○」で示した。
（成形性）
金型温度１８０℃でトランスファー成形したとき、パッケージの一部の未充填部の有無で確認した。表１中、パッケージの一部に未充填部分があったものを「×」、微小な未充填があったものを「△」、未充填部分がなかったものを「○」で示した。
【００７６】
【表１】
0005608955.tif 000003
【産業上の利用可能性】
【００７７】
本発明の発光装置は、照明器具、ディスプレイ、携帯電話のバックライト、動画照明補助光源、その他の一般的民生用光源などに利用することができる。
【図面の簡単な説明】
【００７８】
【図１】本発明の一実施の形態に係る表面実装型発光装置を示す概略断面図である。
【図２】同実施の形態に係る表面実装型発光装置を示す概略平面図である。
【符号の説明】
【００７９】
１０  発光素子
２０  第１のリード
３０  第２のリード
４０  成形体
５０  封止部材
６０  ワイヤ
７０  蛍光体
１００  発光装置
【図１】
0005608955.tif 000004
【図２】
0005608955.tif 000005